(57)【要約】例えばエチレンとビニルアルコールとの共重合体（ＥＶＯＨ）のような、水分および液体感受性バリアーポリマーのコア層（１１）とガスバリアー層（１４）を含む包装用積層材１０。包装用積層材１０は包装用積層材の熱シーリングをするために、２つの外部の液体不透過性熱可塑性樹脂コーティング（１２と１３）を有することが好ましい。水分および液体感受性バリアー層（１４）に水分および液体に対する増加した保護を付与するために、包装用積層材１０はバリアー層１４とコア層（１１）の片側上の外部の液体不透過性コーティング（１３）の間に鉱物を充填したポリオレフィンの層１６を有する。包装用積層材１０から製造された包装容器はジュース、ワインおよび調理油のような包装食品の貯蔵期限を延長する。
2004509030.tif 000002
【特許請求の範囲】
【請求項１】
水分感受性熱可塑性材料のコア層（１１；２１）とガスバリアー層（１４；２４）を含む包装用積層材であって、該水分感受性ガスバリアー層（１４；２４）が鉱物を充填したポリオレフィンの層（１６；２６）によって水分と液体の作用から保護されていることを特徴とする包装用積層材。
【請求項２】
請求項１の包装用積層材であって、該鉱物を充填したポリオレフィンの層（１６；２６）が鉱物を充填したポリオレフィンの層（１６；２６）の全体の重量の５％から８５％の量の無機鉱物粒子を含むことを特徴とする包装用積層材。
【請求項３】
請求項１または請求項２の包装用積層材であって、該鉱物を充填したポリオレフィンの層（１６；２６）が鉱物を充填したポリオレフィンの層（１６；２６）の全体の重量の５０％から８５％の量の無機鉱物粒子を含むことを特徴とする包装用積層材。
【請求項４】
請求項２または請求項３の包装用積層材であって、該無機鉱物粒子が本質的にドロマイト、タルク、チョーク、雲母、石灰岩、大理石、カオリンおよびケイ灰石からなる群から選ばれることを特徴とする包装用積層材。
【請求項５】
請求項４の包装用積層材であって、該無機鉱物粒子がドロマイトとタルクの粒子の混合物を含むことを特徴とする包装用積層材。
【請求項６】
請求項５の包装用積層材であって、該ドロマイト粒子の全量が７０％から９０重量％の間であり、該タルク粒子の全量が１０％から３０重量％の間であることを特徴とする包装用積層材。
【請求項７】
請求項１から請求項６までのいずれかの請求項の包装用積層材であって、該鉱物を充填したポリオレフィンの層（１６；２６）がポリプロピレンをベースとするポリオレフィンからなる群から選ばれるポリオレフィンを含むことを特徴とする包装用積層材。
【請求項８】
請求項７の包装用積層材であって、該ポリプロピレンをベースとするポリオレフィンがプロピレンおよび／または他のアルケンとの共重合体であることを特徴とする包装用積層材。
【請求項９】
請求項１から請求項８までのいずれかの請求項の包装用積層材であって、該水分感受性ガスバリアー層（１４；２４）がエチレンとビニルアルコールとの共重合体からなることを特徴とする包装用積層材。
【請求項１０】
請求項１から請求項９までのいずれかの請求項の包装用積層材であって、
それがコア層（１１；２１）の両側に熱シーリング可能なプラスチックの外部コーティング（１２，１３，２２，２３）を含むことを特徴とする包装用積層材。
【請求項１１】
請求項１０の包装用積層材であって、該熱シーリング可能なプラスチックがポリエチレンを含むことを特徴とする包装用積層材。
【請求項１２】
請求項１１の包装用積層材であって、該ポリエチレンが高密度ポリエチレン（ＨＤＰＥ）、中密度ポリエチレン（ＭＤＰＥ）、低密度ポリエチレン（ＬＤＰＥ）、直鎖低密度ポリエチレン（ＬＬＤＰＥ）、超低密度ポリエチレン（ＶＬＤＰＥ）および極超低密度ポリエチレン（ＵＬＤＰＥ）からなる群から選ばれることを特徴とする包装用積層材。
【請求項１３】
請求項１から請求項１２までのいずれかの請求項の包装用積層材であって、該コア層（１１；２１）が紙またはボール紙の層であることを特徴とする包装用積層材。
【請求項１４】
液体食品用の貯蔵寿命の長い包装容器であって、それが請求項１から請求項１３までのいずれかの請求項に記載されたシート状または織物形状の包装用積層材（１０；２０）の折り目形成およびシーリングによって製造されることを特徴とする包装容器。
【発明の詳細な説明】
【０００１】
本発明は、水分感受性熱可塑性材料のコア層とガスバリアー層を含む包装用積層材およびその包装用積層材から製造され、食品のための貯蔵寿命の延びた包装容器に関する。
【０００２】
（背景技術）
今日では、液体食品は一回使用の使い捨ての容器に最も一般的に包装されて輸送され、これらの所謂一回使用の使い捨ての包装の極めて大部分は、紙またはボール紙のコア層と、通常ポリエチレンである熱可塑性樹脂の外部コーティングを含む包装用積層材から製造されている。そのような商業用の一回使用の使い捨て包装の周知の例はＴｅｔｒａ　ＢｒｉｋＴＭ、Ｔｅｔｒａ　ＲｅｘＴＭおよびＴｅｔｒａ　ＴｏｐＴＭの登録商標で販売されているものである。
【０００３】
専ら紙および／またはボール紙の層とポリエチレンの外部コーティングからなる包装用積層材から製造される包装用容器はそれ自体機械的に十分強く安定で、通常の輸送および取り扱いにおける外部のストレスに耐えるが、酸素ガスと接触すると非常に急速に変質するジュースやワインのような酸素ガス感受性製品の信頼できる貯蔵に要求されるガスに対する不透過性をほぼ完全に欠いている。包装容器に要求されるガス、特に酸素ガスに対する不透過性を付与するために、従来の技術の包装積層板は紙またはボール紙の層と外部コーティング層の間に所謂バリアー層が補給されている。
【０００４】
通常、極めて薄いアルミニウム箔（‘Ａｌｉｆｏｉｌ’）がバリアー層として使用され、それはその極めて良好な不透過性に加えて、包装積層板が包装容器に再形成される時に包装積層板の誘導加熱によって熱シーリングができる利点がある。しかし、問題はアルミニウムは箔は延性すなわち伸長性を欠き、その結果、包装積層板の包装容器への再形成に関連して、極度の引っ張り応力に曝されると、破壊または割れ目を生じる傾向があり、そのために望まれる不透過性が容易に損なわれるか全く失われる可能性がある。更にアルミニウム箔は極めて高価で、その結果、包装積層板の材料費を不必要に増加することになる。
【０００５】
上記の型の包装積層板中のバリアー層の他の例は所謂バリアーポリマーの層であり、これらのバリアー高分子の最も一般的なものはエチレンとビニルアルコール（ＥＶＯＨ）との共重合体である。ＥＶＯＨ層はガス、特に酸素ガスに対して、ほぼアルミニウム箔と同等のバリアー性を有するが、加えてそれには十分な延性、すなわち伸長性があるので包装積層板の包装容器への再形成中に、包装積層板が極度の引っ張り応力に曝されても破壊または割れ目を生じないと言う大きな利点がある。更にＥＶＯＨ層は同等なアルミニウム箔よりもより経済的である。他方、ＥＶＯＨ層は、例えばポリビニルアルコールおよび特定のポリアミドのような他の周知のバリアー高分子と同様極度の水分感受性があり、その結果、水分または液体と接触するとそのガス不透過性を急速に失う。包装積層板の両方の外側を熱可塑性樹脂でコーティングをすることによって、ＥＶＯＨ層に水分および液体の作用に対する一定の保護が付与されるが、この保護の期間は比較的短期であり、包装容器の通常の使用期間の限られた最初の期間中だけで満足なものである。
【０００６】
上記の水分および液体の不十分な保護の問題を解決する初期の試みでは、従来の技術による包装積層板に熱可塑性樹脂、好ましくはポリエチレンの厚い外部コーティングが提供された。この解決法で水分感受性バリアー層に対する水分と液体の保護が増大するが、フルーツジュースのような特定の型の食品に直接接触する熱可塑性樹脂の厚い外部コーティングはエッセンシャルオイルおよび芳香剤（所謂スカルピング）の吸収の増加によって包装された食品の保護が悪くなる。
【０００７】
従来の技術による包装積層板に、増大した水分および液体の保護を付与する他の初期の試みはその出発点として水分および液体感受性バリアー層を厚くすることを採用したが、この提案された解決法で材料の消費が増加し、結果として包装積層板の材料費が増加した。
【０００８】
（発明の目的）
従って、緒論で記載した型の包装積層板の改良のニーズが未だにあり、本発明の１つの目的はそのような包装積層板における不十分な水分および液体の保護についての記載した問題が、以前に提案された解決法に固有な随伴する問題および欠点なしに効率的、かつ容易に解決されるかを開示することである。
【０００９】
本発明の更なる目的は包装容器の全使用期間に亘ってガス、特に酸素ガスに対する優れた不透過性を有する包装容器のための、水分感受性熱可塑性樹脂材料のコア層とガスバリアー層を含む包装積層板を実現することである。
【００１０】
本発明の更なる目的はその包装積層板から製造され、貯蔵期間が延長した液体食品用の包装容器を実現することである。
【００１１】
これらおよびその他の目的と利点は本発明に従って、添付した独立請求項１による包装積層板および添付した独立請求項１４による本発明の包装積層板から製造される包装容器によって達成される。本発明による包装積層板の便利な実用的な実施形態は添付した従属請求項２から１３に規定した特長を特性化することによって更に与えられる。
【００１２】
（発明の概要）
このように、本発明に従って、水分感受性ガスバリアー層が鉱物を充填した、または延伸したポリオレフィンによって、水分または液体の作用から保護されている水分感受性熱可塑性材料のコア層とガスバリアー層を含む包装用積層材が実現される。
【００１３】
本発明による包装用積層材中の水分感受性ガスバリアー層の水分保護として採用される適切な鉱物を充填したポリオレフィン層は、従来の技術の既存の装置を用いて容易に製造でき、例えば以前に提案された、より厚い外部熱可塑性樹脂コーティングのような純粋な、または充填されていないポリオレフィンの対応した層と比較して、有利に低い水分透過率を有する。また鉱物を充填したポリオレフィン層は、純粋な、または充填されていないポリオレフィンの対応した層よりもキログラムあたりの材料費が低く、従って相対的材料費が上昇することなく比較する純粋なポリオレフィン層よりも厚くできる。更に、鉱物を充填したポリオレフィン層はそれ自体一定の材料剛性を示し、それによって包装用積層材に増加した剛性を付与することに寄与する。
【００１４】
本発明の包装用積層材に使用する適切な鉱物を充填したポリオレフィン層は、一般的に、鉱物を充填したポリオレフィン層全体の重量の５％から８５％の範囲内の量の混合した無機鉱物粒子を含むポリオレフィンの基本マトリックスを含む。混合した無機鉱物粒子の増量によって、鉱物を充填したポリオレフィン層の水分に対する抵抗性が増加する、即ち、水分の透過性が減少するので、個々の場合における無機鉱物粒子の量は関連する包装用積層材の最終応用分野に適応させることができる。包装用積層材が、例えばジュースおよびワインのような、特に酸素ガスに敏感な液体食品の包装を意図する場合、または包装用積層材が所謂貯蔵期限が延びた食品の包装に採用される場合は、水分感受性ガスバリアーに水分の作用に対する増加した保護を付与するためにより多い量の無機粒子が上記の範囲内で適切に選択される。包装用積層材のそのような応用分野に対して、鉱物を充填したポリオレフィン層は、鉱物を充填したポリオレフィン層全体の量の好ましくは約５０％を超す量の無機鉱物粒子を含む。
【００１５】
本発明に使用する該当する無機鉱物粒子の例は本質的にドロマイト、タルク、チョーク、雲母、石灰岩、大理石、カオリンおよびケイ灰石（平板状円材）からなる群から選ばれた粒子である。無機鉱物粒子はドロマイトとタルクの粒子の混合物であって、混合物全体の量に基づいて計算して、ドロマイト粒子の量が７０％から９０重量％の間であり、タルク粒子の量が１０％から３０重量％の間であることが好ましい。
【００１６】
鉱物を充填したポリオレフィン層の基本マトリックスは例えばプロピレンホモポリマーまたはプロピレンとエチレンおよび／または他のアルケンとの共重合体のようなプロピレンをベースとするポリオレフィンからなることが好ましい。プロピレンをベースとするポリオレフィンはＡＳＴＭのメルトインデックスが１０（２．１６ｋｇ；２３０℃）未満のプロピレンホモポリマーまたはＡＳＴＭのメルトインデックスが０．５から５（２．１６ｋｇ；２３０℃）のプロピレンとエチレンおよび／または他のアルケンとの共重合体であることが好ましい。
【００１７】
本発明の包装用積層材中の水分感受性ガスバリアー層は例えばポリビニルアルコール（ＰＶＯＨ）またはエチレンとビニルアルコール（ＥＶＯＨ）との共重合体のような何らかの適切なガスバリアーポリマーからなることができるが、エチレンとビニルアルコール（ＥＶＯＨ）との共重合体が好ましい。
【００１８】
更に本発明の包装用積層材中のコア層は、紙またはボール紙の層またはプラスチックの層のいずれであってもよい。コア層が紙またはボール紙の層である場合は、包装用積層材は水分と液体感受性コア層に水分と液体に要求される保護を付与し、同時に、包装用積層材の水分感受性ガスバリアー層に水分と液体に対する保護を増加することに貢献する、熱可塑性樹脂の外部の液体気密コーティングを有することが好ましい。更に、コア層の両側の上にある、熱可塑性樹脂の外部層は、包装用積層材に包装用積層材が包装容器に再形成される時に、機械的に強く、液体不透過性のシーリング継ぎ目または縫い目を実現するために簡単であるが効率的なシーリング方法である所謂熱シーリングによるシーリングを可能する。外部液体不透過性コーティングは、例えば高密度ポリエチレン（ＨＤＰＥ）、中密度ポリエチレン（ＭＤＰＥ）、低密度ポリエチレン（ＬＤＰＥ）、直鎖低密度ポリエチレン（ＬＬＤＰＥ）、超低密度ポリエチレン（ＶＬＤＰＥ）および極超低密度ポリエチレン（ＵＬＤＰＥ）のようなポリエチレンからなることが好ましい。
【００１９】
（発明の詳細な説明）
本発明を以下に非制限的実施形態を用いて、また特に添付した図面を参照して詳細に記載し説明する。
【００２０】
図１は本発明の第一の包装用積層材の断面を示す模式図である。包括的参照番号１０の包装用積層材は硬いが折りたためる材料のコア層１１と熱可塑性樹脂の外部の液体不透過性コーティング１２と１３を含む。
【００２１】
コア層１１と２つの外部液体不透過性コーティングの１つである１３の間に、包装用積層材１０は、適切な接着性の中間層１５の中間物によって、コア層１１に結合された水分と液体に感受性のある材料のガスバリアー層１４を有する。
【００２２】
水分と液体に感受性のある材料のガスバリアー層１４を水分と液体から保護するために、包装用積層材１０は、更にガスバリアー層１４と２つの外部の液体不透過性コーティングの１つである１３の間に鉱物を充填したポリオレフィンの層１６を有する。説明した実施例では、鉱物を充填したポリオレフィンの層１６は水分と液体に感受性のある材料のガスバリアー層１４および外部の液体不透過性コーティング１３に適切な接着性のそれぞれの層１７と１８を介して結合されている。
【００２３】
鉱物を充填したポリオレフィンの層１６は、鉱物を充填したポリオレフィン層１６の全重量について計算して５％から８５％の間、例えば５０％から８５％の量の混合された無機鉱物粒子を含むプロピレンをベースとするポリマーの基本マトリックスからなる。鉱物を充填したポリオレフィン層１６は、ＡＳＴＭのメルトインデックスが１０（２．１６ｋｇ；２３０℃）未満のプロピレンホモポリマーまたはＡＳＴＭのメルトインデックスが０．５から５（２．１６ｋｇ；２３０℃）のプロピレンとエチレンおよび／または他のアルケンとの共重合体の基本マトリックスからなることが好まく、その場合無機鉱物粒子は本質的にドロマイト、タルク、チョーク、雲母、石灰岩、大理石、カオリンおよびケイ灰石（平板状円材）からなる群から選ばれた鉱物粒子であってもよい。無機鉱物粒子はドロマイトとタルクの粒子の混合物であって、混合物全体の量に基づいて計算して、ドロマイト粒子の量が７０％から９０％の間であり、タルク粒子の量が１０％から３０％の間の混合物であることが好ましい。
【００２４】
水分および液体感受性ガスバリアー層１４は、例えばエチレンとビニルアルコール（ＥＶＯＨ）との共重合体のような水分および液体感受性バリアーポリマーからなることができる。
【００２５】
コア層１１はプラスチック層であってもよいが、適切な包装性のある紙またはボール紙の層が好ましい。
【００２６】
包装用積層材１０の２つの外部の液体不透過性熱可塑性樹脂コーティング１２と１３は、同じまたは異なったプラスチックからなってもよいが、同じ熱可塑性樹脂からなることが好ましい。２つの外部のコーティング１２と１３に適した熱可塑性樹脂は、本質的にＨＤＰＥ，ＭＤＰＥ，ＬＤＰＥ，ＬＬＤＰＥ，ＶＬＤＰＥおよびＵＬＤＰＥからなる群から選択されたポリエチレンである。
【００２７】
包装用積層材１０は紙またはボール紙のウェブがその１つの側で熱可塑性樹脂のフィルムでコーティングされ（包装用積層材１０の外部コーティング１２）、他の側で水分および液体感受性バリアーポリマー（包装用積層材１０のガスバリアー層１４）、鉱物が充填されたポリオレフィンのフィルム（包装用積層材１０の水分および液体保護層１６）および熱可塑性樹脂のフィルム（包装用積層材１０の外部コーティング１３）を含む、同時押し出し工程によってウェブに同時に押し出される多層フィルムでコーティングされる。個々の同時押し出しフィルムを相互にまた紙およびボール紙のウェブに確実に結合し、それによって製造された包装用積層材１０に良好で耐久性のある剛性を保障するために、適切な接着性のフィルムがそれぞれの個々のフィルムの間およびフィルムと紙またはボール紙ウェブの間に同時に押し出される。適切な接着剤は当業者には周知であり、当業者は包装用積層材１０の各材料の層の間の最大の結合強度を達成するために、そのような接着剤の組み合わせを容易に選ぶことができる。
【００２８】
図２は本発明の第二の包装用積層材の断面を説明する模式図である。包括的参照番号２０の包装用積層材は、硬いが折りたためる材料のコア層２１と熱可塑性樹脂の外部の液体不透過性コーティング２２と２３を含む。
【００２９】
コア層２１と２つの外部の液体不透過性コーティングの１つである２３の間で、包装用積層材２０は、適切な接着性の中間層２５の中間体によってコア層２１に結合している、水分と液体感受性材料のガスバリアー層２４を有する。
【００３０】
水分と液体感受性材料のガスバリアー層２４を水分と液体の作用から保護するために、包装用積層材２０は更に、ガスバリアー層２４と外部の液体不透過性コーティング２３の間に鉱物を充填したポリオレフィン層２６を有する。この実施例では、鉱物を充填したポリオレフィン層２６は水分と液体感受性材料のガスバリアー層２４と外部の液体不透過性コーティング２３にそれぞれ適切な接着性の中間層２７と２８を介して結合している。
【００３１】
鉱物を充填したポリオレフィン層２６は、例えば鉱物を充填したポリオレフィン層２６の全体の重量に基づいて計算して、５％から８５％の範囲内の量、例えば５０％から８５％の混合した無機鉱物粒子を含むプロピレンをベースとするポリマーの基本マトリックスを含む。鉱物を充填したポリオレフィンの層２６はＡＳＴＭのメルトインデックスが１０（２．１６ｋｇ；２３０℃）未満のプロピレンホモポリマーまたはＡＳＴＭのメルトインデックスが０．５から５（２．１６ｋｇ；２３０℃）のプロピレンとエチレンとの共重合体の基本マトリックスからなることが好まく、その場合、無機鉱物粒子は本質的にドロマイト、タルク、チョーク、雲母、石灰岩、大理石、カオリンおよびケイ灰石（平板状円材）からなる群から選ばれた鉱物粒子であってもよい。無機鉱物粒子はドロマイトとタルクの粒子の混合物であって、混合物全体の量に基づいて計算して、ドロマイト粒子の量が７０％から９０％の間であり、タルク粒子の量が１０％から３０％の間であることが好ましい。
【００３２】
水分および液体感受性ガスバリアー層２４は、例えばエチレンとビニルアルコール（ＥＶＯＨ）との共重合体のような水分および液体感受性バリアーポリマーからなることができる。
【００３３】
コア層２１はプラスチック層であってもよいが、適切な包装性のある紙またはボール紙の層が好ましい。
【００３４】
包装用積層材２０の２つの外部の液体不透過性熱可塑性樹脂コーティング２２と２３は同じか、または異なった熱可塑性樹脂からなってもよいが、同じ熱可塑性樹脂からなることが好ましい。２つの外部のコーティング２２と２３に適した熱可塑性樹脂は本質的にＨＤＰＥ，ＭＤＰＥ，ＬＤＰＥ，ＬＬＤＰＥ，ＶＬＤＰＥおよびＵＬＤＰＥからなる群から選択されたポリエチレンである。
【００３５】
このように包装用積層材２０は、本質的に図１で説明した包装用積層材１０と同一の組成を有するが、それが製造される方法が基本的に後者と異なっている。包装用積層材１０は同時押し出し工程によって製造され、その場合コア層１１の１つの側のすべての層は紙またはボール紙のウェブ上に直接同時押し出しされるのに対して、包装用積層材２０は積層工程によって製造され、その場合、水分および液体感受性バリアーポリマー（包装用積層材２０のガスバリアー層２４）、鉱物が充填されたポリオレフィンのフィルム（包装用積層材２０の液体保護層２６）および熱可塑性樹脂のフィルム（包装用積層材２０の外部コーティング２３）を含む、事前に作られ、同時押し出しされた多層フィルムがラミネートされ、他の側の上で熱可塑性樹脂のフィルム（包装用積層材２０の外部コーティング２２）で覆われまたはコーティングされた紙またはボール紙のウェブの１つの側と永久的に結合される。事前に作られ、同時押し出しされる多層フィルムと紙またはボール紙のウェブの間の良好で永久的な結合力は、紙またはボール紙のウェブと事前に作られ同時押し出しされた多層フィルムの間に同時に押し出される適切な接着性のフィルム（包装用積層材２０の接着層２５）で保障される。
【００３６】
本発明の包装用積層材から、寸法安定性のある容器が、包装用積層材のウェブまたは事前に作られたシートから所謂形成／充填／シーリング技術に従って最終包装を形成し、充填し、シーリングリングする近代的な包装および充填用機械を使用して、それ自体周知の方法で製造される。
【００３７】
包装容器は、例えばウェブから製造されるが、その場合、ウェブはまず、液体不透過性の重なった継ぎ目または縫い目の中で、管の中で内側に向けられたコア層の、その側上に置かれた包装用積層材とそれぞれ結合しているウェブの縦の両端まで管に再形成される。管は関係のある中身、例えばジュースで充填され、横シーリングを繰り返して、横シーリング帯で切り込みによって相互に隔てられた個々のクッション型の包装単位に隔てられる。次の形成とシーリング操作によって、クッション型の包装単位はその後、通常は平行六面体である最終的な幾何学的形状が与えられる。
【００３８】
本発明の包装用積層材から製造される包装容器は液体およびガスの両方に十分に良好な不透過性を有するので、ジュース、ワインおよび調理油のような特に貯蔵に敏感であり腐りやすい食品でさえ、長期にわたり信頼できる貯蔵が可能になる。
【００３９】
これまでの記載から、本発明が簡単な方法と簡単な手段で上記の目的を達成することが明らかであろう。添付した図面を参照した本発明の詳細な記載は特別な実施形態に関係しているが、本発明は当然それらだけに限定されない。この明細書を読む当業者には添付した請求項に定義された発明の概念から逸脱することなく、多くの変更や修正が考えられることは明白であろう。
【図面の簡単な説明】
【図１】
本発明の第一の包装用積層材の断面を示す模式図である。
【図２】
本発明の第二の包装用積層材の断面を示す模式図である。
【符号の説明】
１０　包装用積層材
１１　コア層
１２　熱可塑性樹脂コーティング
１３　熱可塑性樹脂コーティング
１４　ガスバリアー層
１５　中間層
１６　ポリオレフィンの層
１７　接着性層
１８　接着性層
２０　包装用積層材
２１　コア層
２２　熱可塑性樹脂コーティング
２３　熱可塑性樹脂コーティング
２４　ガスバリアー層
２５　中間層
２６　ポリオレフィン層
２７　中間層（接着性層）
２８　中間層（接着性層）
【国際公開パンフレット】
2004509030.tif 000003
2004509030.tif 000004
2004509030.tif 000005
2004509030.tif 000006
2004509030.tif 000007
2004509030.tif 000008
2004509030.tif 000009
2004509030.tif 000010
2004509030.tif 000011
2004509030.tif 000012
2004509030.tif 000013
2004509030.tif 000014
2004509030.tif 000015
【国際調査報告】
2004509030.tif 000016
2004509030.tif 000017
2004509030.tif 000018